(57)【要約】【課題】アニール処理によるガラスの変形を防止しつつ、成形後の屈曲ガラスの残留ひずみや残留応力を除去できる屈曲ガラス物品の製造方法及び屈曲ガラス物品を提供する。【解決手段】第１主面と第２主面と端面とを有する屈曲ガラスに、熱処理工程を実施して屈曲ガラス物品を得る屈曲ガラス物品の製造方法は、前記熱処理工程において、前記屈曲ガラスはいずれか一方の主面を下側にして支持治具に支持され、前記支持治具は、いずれか一方の主面を最下位置よりも高い位置で、いずれか一方の主面又は端面の少なくとも一部を支持する。【選択図】図３
2018048064.tif 000002
【特許請求の範囲】
【請求項１】
第１主面と第２主面と端面とを有する屈曲ガラスに、熱処理を実施する熱処理工程を含む屈曲ガラス物品の製造方法であって、
前記熱処理工程において、前記屈曲ガラスはいずれか一方の主面を下側にして支持治具に支持され、
前記支持治具は、いずれか一方の主面の最下位置よりも高い位置で、いずれか一方の主面又は端面の少なくとも一部を支持する、ことを特徴とする屈曲ガラス物品の製造方法。
【請求項２】
前記熱処理工程が、アニール工程である、請求項１に記載の屈曲ガラス物品の製造方法。
【請求項３】
板状ガラスを成形型に接触させて前記屈曲ガラスを得る成形工程を更に有し、
前記熱処理工程において、前記屈曲ガラスにおける成形型に接触していた面を前記支持治具に支持させる、請求項１又は２に記載の屈曲ガラス物品の製造方法。
【請求項４】
前記熱処理工程は、前記成形工程において前記屈曲ガラスが、平衡粘性が１０１２．５Ｐａ・ｓから、１０２０Ｐａ・ｓまでの領域を、５℃／分以上の冷却速度で冷却された後に実施する、請求項３に記載の屈曲ガラス物品の製造方法。
【請求項５】
前記熱処理工程は、前記屈曲ガラスを平衡粘性が１０１２．５〜１０１７Ｐａ・ｓの範囲になるまで加熱する、請求項１〜４のいずれか一項に記載の屈曲ガラス物品の製造方法。
【請求項６】
前記熱処理工程は、前記屈曲ガラスを所望の温度に加熱する加熱工程と徐冷工程とを含む請求項１〜５のいずれか一項に記載の屈曲ガラス物品の製造方法。
【請求項７】
前記徐冷工程後、前記屈曲ガラスの少なくとも一部を面取りする面取工程を有する、請求項６に記載の屈曲ガラス物品の製造方法。
【請求項８】
前記面取工程は、前記屈曲ガラスの前記端面を面取りする、請求項７に記載の屈曲ガラス物品の製造方法。
【請求項９】
前記徐冷工程後、前記屈曲ガラスの少なくとも一部を切断する切断工程を有する、請求項６〜８のいずれか一項に記載の屈曲ガラス物品の製造方法。
【請求項１０】
前記切断工程は、前記屈曲ガラスの前記端面を含む周縁部を切断する、請求項９に記載の屈曲ガラス物品の製造方法。
【請求項１１】
第１主面と第２主面と端面とを有し、少なくとも一部に屈曲部を備えた屈曲ガラス物品であって、
前記屈曲ガラス物品は化学強化ガラスを備え、
前記第１主面又は前記第２主面における、圧縮応力深さＤＯＬの面内平均値に対する、ＤＯＬの面内平均偏差の割合として求められる変動割合が３％以下である屈曲ガラス物品。
【請求項１２】
前記いずれかの主面において積分された主応力差が５ＭＰａ以下である、請求項１１に記載の屈曲ガラス物品。
【請求項１３】
第１主面と第２主面と端面とを有し、少なくとも一部に屈曲部を備えた屈曲ガラス物品であって、
前記端面近傍のいずれかの主面において積分された主応力差が５ＭＰａ以下であることを特徴とする、屈曲ガラス物品。
【請求項１４】
前記屈曲部のいずれかの主面において積分された主応力差が５ＭＰａ以下である、請求項１３に記載の屈曲ガラス物品。
【請求項１５】
化学強化ガラスを備える、請求項１３または１４に記載の屈曲ガラス物品。
【請求項１６】
ヤング率が４５ＧＰａ以上である、請求項１１〜１５のいずれか一項に記載の屈曲ガラス物品。
【請求項１７】
ヤング率が９０ＧＰａ以下である、請求項１１〜１６のいずれか一項に記載の屈曲ガラス物品。
【請求項１８】
前記屈曲部の曲率半径が５０００ｍｍ以下である、請求項１１〜１７のいずれか一項に記載の屈曲ガラス物品。
【請求項１９】
前記屈曲部がひねり構造を有する、請求項１１〜１８のいずれか一項に記載の屈曲ガラス物品。
【発明の詳細な説明】
【技術分野】
【０００１】
本発明は、屈曲ガラス物品の製造方法及び屈曲ガラス物品に関する。
【背景技術】
【０００２】
板状ガラスに屈曲部を設けるために、板状ガラスを高温で曲げ成形する技術が特許文献１に記載されている。特許文献１には、ガラス成形時の加熱工程で、加熱された板状ガラスを自重により折り曲げて、屈曲部が形成されたフラットパネルディスプレイ用カバーガラスを成形する方法が記載されている。
【０００３】
一般にガラスの成形工程においては、所望の形状に成形した後のガラスには、ひずみや応力が残留する。そのため、成形後のガラスにアニール処理を施して、残留ひずみや残留応力を除去する。
【先行技術文献】
【特許文献】
【０００４】
【特許文献１】特許第５６０５１７６号公報
【発明の概要】
【発明が解決しようとする課題】
【０００５】
成形後のガラスの残留ひずみや残留応力をアニール処理で十分に緩和するためには、ガラスを平衡粘性が１０１７Ｐａ・ｓ以下になるまで加熱する必要がある。しかし、その場合には、アニール処理中にガラスが軟化して、自重によって変形容易になってしまう。そのため、一旦成形したガラスの形状が、そのまま維持できずに設計寸法からずれてしまう問題があった。特に、光学レンズのような厚さのある部材とは異なり、厚さが薄く大型の成形後のガラスや、曲げ深さが深くねじれを有するような複雑な成形後のガラスでは寸法精度を維持できなかった。また、屈曲部を有する屈曲ガラスでは、軟化した際の屈曲ガラスが大きく歪むという問題があった。最下位置となる屈曲ガラスの端面だけが接するように屈曲ガラスを載置してアニール処理しても、その接触部に屈曲ガラスの自重による負荷がかかった状態となるため、屈曲ガラスの形状が歪むという課題が分かった。また、最下位置の端面だけが接するように屈曲ガラスを載置した状態で屈曲ガラスをアニール処理すると、接触部への負荷と、接触部における載置台と屈曲ガラスとの熱のやり取りのため、接触部とそれ以外の屈曲ガラス上の部位とで負荷が異なる状況となり、部分的に残留ひずみや残留応力が抜けきらず、後工程の化学強化などで強化応力に分布が生じることがあり、部分的に屈曲ガラスの端面強度が低くなるなどの課題があることを見出した。
【０００６】
そこで本発明においては、アニール処理によるガラスの変形を防止しつつ、成形後の屈曲ガラスの残留ひずみや残留応力を除去できる屈曲ガラス物品の製造方法及び屈曲ガラス物品の提供を目的とする。
【課題を解決するための手段】
【０００７】
本発明は下記構成からなる。
（１）  第１主面と第２主面と端面とを有する屈曲ガラスに、熱処理を実施する熱処理工程を含む屈曲ガラス物品の製造方法であって、
前記熱処理工程において、前記屈曲ガラスはいずれか一方の主面を下側にして支持治具に支持され、
前記支持治具は、いずれか一方の主面の最下位置よりも高い位置で、いずれか一方の主面又は端面の少なくとも一部を支持する、ことを特徴とする屈曲ガラス物品の製造方法。
（２）  第１主面と第２主面と端面とを有し、少なくとも一部に屈曲部を備えた屈曲ガラス物品であって、
前記屈曲ガラスは化学強化ガラスを備え、
前記第１主面又は前記第２主面における、圧縮応力深さＤＯＬの面内平均値に対する、ＤＯＬの面内平均偏差の割合として求められる変動割合が３％以下である屈曲ガラス物品。
（３）  第１主面と第２主面と端面とを有し、少なくとも一部に屈曲部を備えた屈曲ガラス物品であって、
前記端面近傍のいずれかの主面において積分された主応力差が５ＭＰａ以下である屈曲ガラス物品。
【発明の効果】
【０００８】
本発明によれば、アニール処理によるガラスの変形を防止しつつ、成形後の屈曲ガラス物品の残留ひずみや残留応力を除去できる。
【図面の簡単な説明】
【０００９】
【図１】屈曲ガラス物品の製造方法の一例を概略的な手順で示すフローチャートである。
【図２】アニール工程の加熱スケジュールの一例を示す説明図である。
【図３】屈曲ガラスを支持する支持治具の第１構成例の斜視図である。
【図４】（Ａ），（Ｂ）は図３のＡ−Ａ線断面図である。
【図５】屈曲ガラスの切断工程を示す工程説明図である。
【図６】屈曲ガラスを支持する支持治具の第２構成例の斜視図である。
【図７】屈曲ガラスを支持する支持治具の第３構成例の斜視図である。
【図８】屈曲ガラスを支持する支持治具の第４構成例の斜視図である。
【図９】屈曲ガラスを支持する支持治具の第５構成例の斜視図である。
【図１０】屈曲ガラスを支持する支持治具の第６構成例の正面図（Ａ）と側面図（Ｂ）である。
【図１１】屈曲ガラスを支持する支持治具の第７構成例の正面図（Ａ）と側面図（Ｂ）である。
【図１２】ガラスサンプルの主応力差の測定結果を示す図である。
【発明を実施するための形態】
【００１０】
以下、本発明の実施形態について、図面を参照して詳細に説明する。
本実施形態の屈曲ガラス物品の製造方法では、被成形体である板状ガラスを軟化点以上の温度まで加熱して軟化させた後、成形型で成形して板状ガラスに屈曲部を付与する。その後、成形された屈曲ガラスを、支持治具により支持させながら熱処理、例えばアニール処理する。このアニール処理により、屈曲ガラスの成形形状からの変形を防止しつつ、屈曲ガラスの残留ひずみや残留応力を除去する。
【００１１】
本明細書における屈曲部を有するガラスとは、板ガラスの一部が折れ曲がった部分を有するガラスや、板ガラスの全面又は一部に湾曲部が形成されたガラスを意味する。また、板状ガラスは、平板状のガラスに限らず、多少の湾曲部を有するものであってもよい。ここで、屈曲部は曲率半径が１００００ｍｍ以下の部位を意味し、平坦部は曲率半径が１００００ｍｍ超である部位を意味する。以下の説明では、成形前の被成形体を板状ガラス、成形後の被成形体を屈曲ガラス、熱処理工程を実施した屈曲ガラスを屈曲ガラス物品、と呼称する。
【００１２】
図１は屈曲ガラス物品の製造方法の一例を概略的な手順で示すフローチャートである。
屈曲ガラスの成形工程は、まず、被成形体である板状ガラスを準備して、支持台、下型、アーム等の適宜の手段で支持する（Ｓ１）。次に、支持された板状ガラスを加熱し、温度は特に制限はないが、３００〜６００℃、例えば、約５００℃に加熱する（Ｓ２）。平衡粘性としては１０１２．５Ｐａ・ｓ以上１０１７Ｐａ・ｓ以下となるように加熱することが好ましい。この加熱処理が板状ガラスの予熱工程となる。
平衡粘性は、測定される粘性範囲に応じて、例えばビーム曲げ法（ＩＳＯ ７８８４−４：１９８７）や繊維引き伸ばし法（ＩＳＯ ７８８４−３：１９８７）や平行平板粘度計（ＡＳＴＭ Ｃ ３３８−９３：２００３）や棒沈降式粘度計（ＩＳＯ ７８８４−５：１９８７）を用いて測定される。本発明の実施態様では、平衡粘性は、ビーム曲げ法（ＩＳＯ ７８８４−４：１９８７）に基づき測定する。
【００１３】
予熱工程後の板状ガラスは、成形型上に移載され、例えば、７００〜７５０℃の軟化点以上の温度まで加熱される。
【００１４】
加熱により軟化した板状ガラスは、自重によって次第に下方に湾曲し、一方の面（第１主面）が成形型の成形面に接触して、成形面の形状が板状ガラスに転写される。これにより、少なくとも一部に屈曲部が形成された屈曲ガラスが成形される（Ｓ３）。
【００１５】
次に、上記の成形工程で得られた屈曲ガラスを、平衡粘性が１０１２．５Ｐａ・ｓ以上から１０２０Ｐａ・ｓ以下までの領域を、好ましくは５℃／ｍｉｎ以上の冷却速度で冷却する（Ｓ４）。なお、冷却速度は１５℃／ｍｉｎ以上が好ましい。これは、成形型と板状ガラスとの接触時間を減らして成形型からの転写による外観欠点を防げ、また、タクトタイムを短くできるためである。冷却速度は２００℃／ｍｉｎ以下が好ましく、１５０℃／ｍｉｎ以下がより好ましい。これは、冷却中の板状ガラスの割れを防ぐためである。
【００１６】
成形後の屈曲ガラスは、冷却速度をできるだけ遅くした方が残留ひずみや残留応力が緩和されるため好ましい。しかし、工程のタクトタイムが長くなるため冷却速度は速くせざるを得ず、屈曲ガラスは成形後に速い冷却速度で冷却される。その結果、冷却後の屈曲ガラスには、残留ひずみや残留応力が生じる場合がある。
【００１７】
そこで、冷却後の屈曲ガラスに熱処理工程、例えば、アニール処理を施すアニール工程により、発生した残留ひずみや残留応力を緩和させる（Ｓ５）。
【００１８】
図２はアニール工程の加熱スケジュールの一例を示す説明図である。このアニール工程においては、所望のアニール温度に加熱する加熱工程と、このアニール温度で所定時間保持する保温工程と、加熱速度よりも遅い速度で冷却する徐冷工程とを有する。
【００１９】
加熱工程では、屈曲ガラスの平衡粘性が１０１２．５〜１０１７Ｐａ・ｓになるように加熱することが好ましく、例えば５５０℃程度に加熱する。
保温工程では、この屈曲ガラスの平衡粘性が１０１２．５〜１０１７Ｐａ・ｓになるようなアニール温度に加熱された屈曲ガラスを、例えば、１０〜１８０分保持することが好ましい。これによれば、十分に応力を緩和し熱歪みを除去でき、均一な応力分布にできる。応力分布が均一となり、得られた屈曲ガラス物品のばね力が均一となり、例えば、屈曲ガラス物品と表示パネルとを接着剤を介して貼合する場合に、接着剤に負担がかからずに剥離等が抑制できる。なお、場合によっては、加熱工程での加熱温度より保温温度を低く設定して保温工程を実施してもよい。
徐冷工程では、例えば、屈曲ガラスを０．３〜１０℃／分の降温速度で、平衡粘性が１０１７．８Ｐａ・ｓ以上までゆっくりと冷却するのが好ましい。降温速度は、０．３〜５℃／分がより好ましい。これにより、得られた屈曲ガラス物品内の新たな温度分布を発生させず、温度分布による残留応力の発生を防止でき、その結果、良好な効果が得られる。
【００２０】
上記のアニール工程によれば、屈曲ガラスの内部の残留ひずみや残留応力が緩和される。しかしその反面、屈曲ガラスは、クリープ変形が発生する温度まで加熱されるため、成形された屈曲ガラスの形状保持が難しくなる。そのため、得られる屈曲ガラス物品の最終寸法は、デザイン寸法からのずれが生じる。なお、「クリープ変形」とは、例えば、ガラスの平衡粘性が１０１２．５〜１０１７Ｐａ・ｓになるように加熱し保持したとき、時間経過とともにガラスの形状が変形する現象を示す。
【００２１】
そこで本実施形態においては、アニール工程中に軟化した屈曲ガラスを、その形状を保持させたまま支持できる支持治具に支持させる。この支持治具によれば、アニール工程で軟化した屈曲ガラスを、その形状を変化させずに支持する。これにより、屈曲ガラスをアニール処理しても、外形をデザイン寸法通りに維持できる。また、得られた屈曲ガラスの内部の残留ひずみや残留応力を緩和でき、さらに屈曲ガラスの端面付近も含め残留応力の均一化を達成できる。従来は、次工程で面取工程や切断工程での加工において、屈曲ガラス内の残留応力や残留ひずみの分布により、所望の加工を施せないことがあり、多量の不良品となっていたが、本実施形態ではこれを解決できる。また、得られた屈曲ガラスを化学強化すると面内で均一に強化され、屈曲ガラスの強度を均質にできる。
【００２２】
＜支持治具の第１構成例＞
図３に屈曲ガラスを支持する支持治具の第１構成例の斜視図を示す。本構成の屈曲ガラス１００は、上面視長方形であり、長辺に沿って湾曲して形成されている。そして、屈曲ガラス１００は、支持治具１０により、凹状の下面である第１主面１０１が支持された状態でアニール処理される。なお、前述のように成形型の成形面に接触した面である第１主面を支持治具１０に支持させる必要はなく、状況により第２主面を支持させてもよい。
【００２３】
本構成の支持治具１０は、互いに平行に配置された一対の支持板１１Ａ，１１Ｂと、一対の支持板１１Ａ，１１Ｂ同士を連結する連結板１３と、支持板１１Ａ，１１Ｂ及び連結板１３を固定するベース板１４と、を備える。なお、連結板１３やベース板１４は必ずしも必要としないが、少なくともいずれか一方は使用した方が好ましい。
【００２４】
支持板１１Ａ，１１Ｂは、上端部の載置面１５が屈曲ガラス１００の長辺に沿って円弧状に形成され、ベース板１４に垂直に立設される。載置面１５は、屈曲ガラス１００の長辺側の両端部における第１主面１０１を、下方から支持する支持面である。この載置面１５は、屈曲ガラス１００の第１主面１０１と同じ曲面形状を有し、屈曲ガラス１００のデザイン形状に対応して形成される。また、載置面１５は、屈曲ガラス１００の第１主面１０１と完全に同じでなくてもよく、例えば、デザイン形状に近似させた形状でもよい。
【００２５】
支持板１１Ａ，１１Ｂは、屈曲ガラス１００の下面となる第１主面１０１の長辺方向端部である最下位置よりも高い位置で、第１主面１０１を支持する。
なお、成形型の成形面に接触した面である第１主面を用いて説明したが、第２主面としてもよく、以下同様である。
【００２６】
支持板１１Ａ，１１Ｂの載置面１５は、表面が算術平均粗さＲａで１μｍ以下、算術平均うねりＷａで０．７μｍ以下の滑らかな表面にすれば、屈曲ガラス１００への微小凹凸の転写を防止できる。また、載置面１５の円弧面にうねりを持たせれば、屈曲ガラス１００と載置面１５との接触面積を小さくでき、屈曲ガラス１００に載置面１５が影響を及ぼす面積を小さくできる。なお、算術平均粗さＲａおよび算術平均うねりＷａは、ＪＩＳ  Ｂ０６０１：２００１により測定し求められる。
【００２７】
連結板１３は、一対の支持板１１Ａ，１１Ｂ同士を機械的に連結していればよく、特に形状は限定されない。ただし、上面１７の高さは、一対の支持板１１Ａ，１１Ｂの載置面１５以下とするのが好ましい。屈曲ガラス１００と支持治具１０との接触面積が小さくなり、屈曲ガラス１００の傷付きや破損などを抑制できることから、上面１７の高さは、一対の支持板１１Ａ，１１Ｂの載置面１５より低くするのが好ましい。
【００２８】
支持治具１０は、屈曲ガラス１００への影響を最小限にするため、ステンレス鋼材、一般構造用炭素鋼材、カーボン、ＳｉＣ、フューズドシリカ、ガラス製もしくはセラミック製の低密度素材等の耐熱性、耐酸化性を有する材料で形成するのが好ましい。また、ガラス製やステンレス製のシートを巻きつけた物を支持治具１０として使用してもよい。
【００２９】
図４（Ａ），（Ｂ）は図３のＡ−Ａ線断面図である。図４（Ａ）に示すように、成形後の屈曲ガラス１００は、アニール処理前に支持治具１０の上方に搬送され、図４（Ｂ）に示すように、支持治具１０の載置面１５上に載置される。
【００３０】
支持治具１０に支持された屈曲ガラス１００には、例えば、前述した図２に示すアニール工程が施される。なお、屈曲ガラス１００は、上記のように予熱工程、成形工程、冷却工程を経て得られたものに限らず、図１のＳ５に示すように、別途用意された成形体を用いてもよい。
【００３１】
屈曲ガラス１００は、アニール工程で平衡粘性が１０１２．５〜１０１７Ｐａ・ｓになるまで加熱されるので、軟化して自重によって変形しやすい状態になる。しかし、本構成の支持治具１０によれば、屈曲ガラス１００の第１主面１０１の長辺側の両端部が、支持治具１０の載置面１５で支持されているので、変形が防止されて歪みの小さい成形精度の高い屈曲ガラス１００が得られる。
【００３２】
上記の支持治具を用いるアニール処理は、特に連続炉方式の熱処理装置の構成で有用であり、高品位な屈曲ガラス物品を短いタクトタイムで連続生産できる。これにより、生産効率を向上できる。また、上記した屈曲ガラス物品の製造方法によれば、歪みの小さい成形精度の高い屈曲ガラス物品が得られる。また、傷の少ない美観に優れた屈曲ガラス物品が得られる。
【００３３】
屈曲ガラス１００は、上記したアニール工程の終了後、支持治具１０から取り外されて、後段の工程に移される。
【００３４】
上記構成の支持治具１０によれば、アニール処理時の屈曲ガラス１００と支持治具１０との接触部が、屈曲ガラス１００の第１主面１０１における短辺方向の両端部に制限される。したがって、支持治具１０によって屈曲ガラス１００に傷や接触痕等が付いたとしても、接触部の範囲は屈曲ガラス１００のごく僅かな範囲に限定される。アニール処理後の屈曲ガラス物品の端部は、切断処理して除去してもよい。また、切断処理後の屈曲ガラス物品の端部切断面は、面取り処理を行って平滑化するのがよい。
【００３５】
次に、アニール工程後に施す屈曲ガラス１００の機械的加工について説明する。
【００３６】
＜切断工程＞
図５に屈曲ガラスの切断工程を示す工程説明図を示す。
切断加工では、成形された屈曲ガラス１００又は屈曲ガラス物品（以下、これらをまとめて被加工物と記載）とから、製品として不要となる一部の周縁部１０３を切断し、外観及び寸法を調整する。例えば、前述した支持治具１０との接触位置を除去する場合、切断位置は被加工物の端面から１０ｍｍ以下が好ましく、５ｍｍ以下がより好ましい。
【００３７】
被加工物は、所望の屈曲部を付与する成形工程において、軟化点以上の高温下で成形型に接触する。また、アニール工程において、被加工物の端部が支持治具１０に接触して支持される。そのため、被加工物のガラス表面には、他部材と接触した部位に傷や接触痕等が生じる可能性がある。
【００３８】
そこで、最終製品形状よりも大きめのサイズの板状ガラスを用いて成形工程を実施し、支持治具１０が接触した部位を、公知のカッター等で切断して除去する。これにより、支持治具１０との接触により影響を受けた部位が除かれ、傷や接触痕等がないガラス表面を有する屈曲ガラス物品が得られる。
【００３９】
＜面取工程＞
研削による面取加工では、図示はしないが、外観及び寸法が調整された被加工物の少なくとも一部の端面を面取加工する。面取加工は、最初は目の粗い研削砥石で加工した後、徐々に目の細かい研削砥石で加工して、切断加工で形成された端面１０５角部に面取加工を施す。目の粗い研削砥石の材質としては、アルミナ、ｃＢＮ（立方晶窒化ホウ素）、ダイヤモンド等を使用でき、研削性、硬度の点では、材質がダイヤモンドであるのが好ましい。目の粗い研削砥石の粗さとしては、＃８０〜＃５００が好ましく、＃２００〜＃４００がより好ましい。目の細かい研削砥石の材質としては、アルミナ、ｃＢＮ、ダイヤモンド等を使用でき、研削性、硬度の点で材質がダイヤモンドであるのが好ましい。目の細かい研削砥石の粗さとしては、＃３００〜＃３０００が好ましく、＃４００〜＃１２００がより好ましい。
【００４０】
被加工物を面取加工する際は、加工部にクーラント（水溶性研削液）を供給しながら加工する。クーラントとしては市販品を適宜選択して使用できる。
【００４１】
なお、図示しないが、被加工物には、開口孔が形成されてもよい。この場合、端面１０５と同様に、開口孔の縁部も面取加工を施すのが好ましい。
【００４２】
また、上記の面取加工は、切断工程による切断面に施すだけでなく、切断面以外の端面に施してもよい。その場合、製品形状の最終仕上げ寸法をより精密に仕上げられる。
【００４３】
上記の切断工程と面取工程はそれぞれアニール工程後の屈曲ガラス物品に実施することが好ましい。アニール工程などにより、得られた屈曲ガラス物品の表面に他部材と接触した部位に傷や接触痕等が生じることがある。これらの工程を実施することで接触痕を除去でき、外観に優れた屈曲ガラス物品が得られる。
【００４４】
なお、屈曲ガラス物品を製造する工程には、切断加工、面取加工された後に、ガラス表面に印刷層を形成する印刷工程や、アニール工程前にガラス強化処理工程が更に含まれていてもよい。
【００４５】
次に、上記の屈曲ガラス物品の製造方法で前提として用いられるガラス材料、ガラス強化処理工程、印刷工程について説明する。
【００４６】
＜被成形体のガラス材料＞
本実施形態に用いられる被成形体である板状ガラスは、例えば、厚みが０．５ｍｍ以上であり、０．７ｍｍ以上が好ましい。また、ガラス素板の厚みは、５ｍｍ以下であり、３ｍｍ以下が好ましく、２ｍｍ以下がより好ましい。この範囲であれば、最終製品において割れにくい強度が得られる。
【００４７】
板状ガラスを構成するガラス組成としては、例えば、ソーダライムガラス、アルミノシリケートガラス、アルミノボロシリケートガラス、リチウムダイシリケートガラス等が使用できる。特に本実施形態は、板状ガラスにアルミノシリケート、アルミノボロシリケートを使用した場合に優れている。これらの板状ガラスは、高ヤング率、高膨張係数を有し、板状ガラスの加熱によって高い熱応力が発生する。このため、板状ガラスの所望の屈曲形状からの偏差が大きくなり、更に板状ガラスを強化処理した場合に、圧縮応力の値がばらつくことがある。本実施形態では、板状ガラスがこれらのガラス組成であることで、屈曲形状でも形状偏差を小さくでき、圧縮応力のばらつきを抑制できる。
【００４８】
ガラス組成の具体例としては、酸化物基準のモル％で表示した組成で、ＳｉＯ2を５０〜８０％、Ａｌ2Ｏ3を０．１〜２５％、Ｌｉ2Ｏ＋Ｎａ2Ｏ＋Ｋ2Ｏを３〜３０％、ＭｇＯを０〜２５％、ＣａＯを０〜２５％及びＺｒＯ2を０〜５％含むガラスが挙げられるが、特に限定されない。より具体的には、以下のガラスの組成が挙げられる。なお、例えば、「ＭｇＯを０〜２５％含む」とは、ＭｇＯは必須ではないが２５％まで含んでもよい、の意である。（ｉ）のガラスはソーダライムシリケートガラスに含まれ、（ｉｉ）及び（ｉｉｉ）のガラスはアルミノシリケートガラスに含まれる。
（ｉ）酸化物基準のモル％で表示した組成で、ＳｉＯ2を６３〜７３％、Ａｌ2Ｏ3を０．１〜５．２％、Ｎａ2Ｏを１０〜１６％、Ｋ2Ｏを０〜１．５％、Ｌｉ2Ｏを０〜５％、ＭｇＯを５〜１３％及びＣａＯを４〜１０％を含むガラス。
（ｉｉ）酸化物基準のモル％で表示した組成が、ＳｉＯ2を５０〜７４％、Ａｌ2Ｏ3を１〜１０％、Ｎａ2Ｏを６〜１４％、Ｋ2Ｏを３〜１１％、Ｌｉ2Ｏを０〜５％、ＭｇＯを２〜１５％、ＣａＯを０〜６％及びＺｒＯ2を０〜５％含有し、ＳｉＯ2及びＡｌ2Ｏ3の含有量の合計が７５％以下、Ｎａ2Ｏ及びＫ2Ｏの含有量の合計が１２〜２５％、ＭｇＯ及びＣａＯの含有量の合計が７〜１５％であるガラス。
（ｉｉｉ）酸化物基準のモル％で表示した組成が、ＳｉＯ2を６８〜８０％、Ａｌ2Ｏ3を４〜１０％、Ｎａ2Ｏを５〜１５％、Ｋ2Ｏを０〜１％、Ｌｉ2Ｏを０〜５％、ＭｇＯを４〜１５％及びＺｒＯ2を０〜１％含有するガラス。
（ｉｖ）酸化物基準のモル％で表示した組成が、ＳｉＯ2を６７〜７５％、Ａｌ2Ｏ3を０〜４％、Ｎａ2Ｏを７〜１５％、Ｋ2Ｏを１〜９％、Ｌｉ2Ｏを０〜５％、ＭｇＯを６〜１４％及びＺｒＯ2を０〜１．５％含有し、ＳｉＯ2及びＡｌ2Ｏ3の含有量の合計が７１〜７５％、Ｎａ2Ｏ及びＫ2Ｏの含有量の合計が１２〜２０％であり、ＣａＯを含有する場合その含有量が１％未満であるガラス。
【００４９】
更に、ガラスに着色を行い使用する際は、所望の化学強化特性の達成を阻害しない範囲において着色剤（着色成分）を添加してもよい。例えば、可視域に吸収を持つ、Ｃｏ、Ｍｎ、Ｆｅ、Ｎｉ、Ｃｕ、Ｃｒ、Ｖ、Ｂｉ、Ｓｅ、Ｔｉ、Ｃｅ、Ｅｒ、及びＮｄの金属酸化物である、Ｃｏ３Ｏ４、ＭｎＯ、ＭｎＯ２、Ｆｅ２Ｏ３、ＮｉＯ、ＣｕＯ、Ｃｕ２Ｏ、Ｃｒ２Ｏ３、Ｖ２Ｏ５、Ｂｉ２Ｏ３、ＳｅＯ２、ＴｉＯ２、ＣｅＯ２、Ｅｒ２Ｏ３、Ｎｄ２Ｏ３等が好適なものとして挙げられる。
また、ガラス基材として着色ガラスを用いる場合、ガラス中に、酸化物基準のモル百分率表示で、着色成分（Ｃｏ、Ｍｎ、Ｆｅ、Ｎｉ、Ｃｕ、Ｃｒ、Ｖ、Ｂｉ、Ｓｅ、Ｔｉ、Ｃｅ、Ｅｒ、及びＮｄの金属酸化物からなる群より選択される少なくとも１成分）を７％以下の範囲で含有してもよい。着色成分が７％を超えると、ガラスが失透しやすくなり望ましくない。この含量は好ましくは５％以下であり、より好ましくは３％以下であり、更に好ましくは１％以下である。ガラスの可視光透過率を優先させる場合は、典型的にはこれらの成分は含有しない。また、ガラス基材は、溶融の際の清澄剤として、ＳＯ３、塩化物、フッ化物などを適宜含有してもよい。
【００５０】
＜強化処理工程＞
更に、このような板状ガラス（屈曲形状への成形前又は成形後）に表面圧縮応力層を形成する強化処理方法として、物理強化法や化学強化法が利用できる。ガラス主面が強化処理されたガラス板は、機械的強度の高いガラスが得られる。本構成においては、いずれの強化手法を採用してもよいが、厚みが薄くかつ表面圧縮応力（ＣＳ）値が大きなガラスを得る場合には、化学強化法によって強化するのが好ましい。
【００５１】
化学強化法は、４５０℃弱の溶融塩で、板状ガラスの主面に存在するイオン半径が小さいアルカリ金属イオン（典型的にはＬｉイオン、Ｎａイオン）を、イオン半径のより大きいアルカリイオン（典型的にはＬｉイオンに対してはＮａイオン又はＫイオンであり、Ｎａイオンに対してはＫイオンである。）に交換することで、ガラス表面に圧縮応力層を形成する処理である。化学強化処理は従来公知の方法によって実施でき、一般的には硝酸カリウム溶融塩にガラスを浸漬する。この溶融塩に炭酸カリウムを１０質量％まで入れて使用してもよい。これにより、ガラスの表層のクラックなどを除去でき、高強度のガラスが得られる。化学強化時に硝酸カリウムに硝酸銀などの銀成分を混合することで、ガラスがイオン交換され銀イオンを表面に有し抗菌性を付与できる。また、化学強化処理は１回に限らず、例えば異なる条件で２回以上実施してもよい。
【００５２】
化学強化ガラスの強化特性（強化プロファイル）は、一般に、表面に形成される表面圧縮応力（ＣＳ；Compressive stress）層、その表面圧縮応力層の深さ（ＤＯＬ；Depth of layer）、内部に形成される引張応力（ＣＴ；Central tension）で表現される。以下、板状ガラスが化学強化ガラスである場合を例に説明する。
【００５３】
圧縮応力層の表面圧縮応力（ＣＳ）は、５００ＭＰａ以上が好ましく、５５０ＭＰａ以上がより好ましく、６００ＭＰａ以上が更に好ましく、７００ＭＰａ以上が特に好ましい。表面圧縮応力（ＣＳ）が高くなると強化ガラスの機械的強度が高くなる。一方、表面圧縮応力（ＣＳ）が高くなりすぎるとガラス内部の引張応力が極端に高くなるおそれがあるため、表面圧縮応力（ＣＳ）は１８００ＭＰａ以下とするのが好ましく、１５００ＭＰａ以下とするのがより好ましく、１２００ＭＰａ以下とするのが更に好ましい。
【００５４】
化学強化処理では、イオン交換が進む一方で、化学強化処理時の加熱によりガラスに残存する応力が抜けてしまい、強化の入り方が不均一になる傾向がある。また、不規則に残留応力が緩和されると、強化の入り方も不均一になる。アニール処理は、このような化学強化の不均一性を解決するために有効であるが、上記した通り、屈曲ガラスの形状の変化を招く傾向がある。しかし、本構成の支持治具を用いたアニール処理によれば、屈曲ガラスの変形を抑制でき、かつ、ガラス全面にわたって十分な化学強化の効果が得られる。また、このアニール処理によりＤＯＬの面内のバラつきを低減できる。屈曲ガラス物品のＤＯＬ面内平均値に対する面内平均偏差の割合を変動割合とすると、変動割合を３％以下とする。これにより均一な化学強化層が得られ、均質な強度を備える屈曲ガラス物品が得られる。変動割合は２．５％以下がより好ましい。
【００５５】
また、アニール処理した屈曲ガラス物品と、アニール処理しない屈曲ガラス（アニール未処理ガラス）とでは、ヤング率が異なる。屈曲ガラス物品はアニール未処理の屈曲ガラスに比べ、荷重に対する変形量が小さい傾向にある。これはヤング率が高くなるためと考えられ、ヤング率は４５ＧＰａ以上が好ましく、５０ＧＰａ以上がより好ましい。屈曲ガラス物品をカバーガラスとして曲面表示パネルに貼合する際に、押圧などでガラスに負荷がかかっても変形を抑制でき、ガラスの形状精度を維持できる。更に、表示装置などの最終製品として使用する場合において、タッチパネル操作時のガラス押圧時には、ヤング率が高いほどガラスの変形が小さくなるため、不意のガラス変形が小さく、タッチ感に優れていると考えられる。ヤング率は９０ＧＰａ以下が好ましく、８５ＧＰａ以下がより好ましい。ヤング率が上限値を超えるとガラス自体が脆くなりやすくなる。なお、ヤング率はＪＩＳ  Ｒ１６５９：２００３に記載の方法で測定できる。
【００５６】
ガラスの主面に形成される表面圧縮応力層の深さ（ＤＯＬ）は、５μｍ以上が好ましく、８μｍ以上がより好ましく、１０μｍ以上が更に好ましい。一方、ＤＯＬが大きくなりすぎるとガラス内部の引張応力が極端に高くなるおそれがあるため、圧縮応力層の深さ（ＤＯＬ）を１５０μｍ以下とするのが好ましく、１００μｍ以下とするのがより好ましく、８０μｍ以下とするのが更に好ましく、典型的には５０μｍ以下である。
【００５７】
ガラスの主面に形成される表面圧縮応力（ＣＳ）及び表面圧縮応力層の深さ（ＤＯＬ）は、表面応力計（折原製作所社製、ＦＳＭ−６０００）を用いて、干渉縞の本数とその間隔を観察して求められる。ＦＳＭ−６０００の測定光源としては、例えば波長５８９ｎｍや７９０ｎｍのものが使用できる。なお、表面圧縮応力は複屈折を利用した測定も可能である。光学的評価が難しい場合は、３点曲げ等の機械的強度評価を利用した推定も可能である。また、ガラスの内部に形成される引張応力（ＣＴ；単位ＭＰａ）は、上記で測定した表面圧縮応力（ＣＳ；単位ＭＰａ）及び表面圧縮応力層の深さ（ＤＯＬ；単位μｍ）を用い、以下の式によって算出できる。
【００５８】
ＣＴ＝｛ＣＳ×（ＤＯＬ×１０−３）｝／｛ｔ−２×（ＤＯＬ×１０−３）｝  
なお、ｔ（単位ｍｍ）はガラスの板厚である。
【００５９】
また、本構成の化学強化ガラスは、ナトリウムイオン、銀イオン、カリウムイオン、セシウムイオン及びルビジウムイオンからなる群から選ばれる少なくとも１種を表面に有するのが好ましい。これにより、表面に圧縮応力が誘起されガラスが高強度化される。また、化学強化時に硝酸カリウムに硝酸銀を混合すると、ガラス成形体がイオン交換され銀イオンを表面に有するようになり、抗菌性を付与できる。
【００６０】
なお、強化処理工程を行った後に、屈曲ガラス物品を洗浄する工程を実施してもよい。例えば、洗浄工程として水洗の他、酸処理、アルカリ処理、アルカリブラシ洗浄を実施してもよい。また、強化処理工程は、一回である必要はなく、２回以上実施してもよい。
【００６１】
＜印刷層＞
印刷層は、用途に応じて種々の印刷方法、インキ（印刷材料）により形成されて良い。印刷方法としては、例えば、スプレー印刷、インクジェット印刷やスクリーン印刷が利用される。これらの方法により、面積の広いガラスでも良好に印刷できる。特に、スプレー印刷では、屈曲部を有する屈曲ガラス物品に印刷しやすく、印刷面の表面粗さを調整しやすい。一方、スクリーン印刷では、広い平坦部を有する屈曲ガラス物品に平均厚さが均一になるように所望の印刷パターンを形成しやすい。また、インキは、複数使用してよいが、印刷層の密着性の観点から同一のインキであるのが好ましい。
【００６２】
印刷層を形成するインキは、無機系でも有機系であってもよい。無機系のインキとしては、例えば、ＳｉＯ２、ＺｎＯ、Ｂ２Ｏ３、Ｂｉ２Ｏ３、Ｌｉ２Ｏ、Ｎａ２Ｏ、及びＫ２Ｏから選択される１種以上、ＣｕＯ、Ａｌ２Ｏ３、ＺｒＯ２、ＳｎＯ２、及びＣｅＯ２から選択される１種以上、Ｆｅ２Ｏ３、及びＴｉＯ２からなる組成物、のいずれであってもよい。
【００６３】
有機系のインキとしては、樹脂を溶剤に溶解した種々の印刷材料を使用できる。例えば、樹脂としては、アクリル樹脂、ウレタン樹脂、エポキシ樹脂、ポリエステル樹脂、ポリアミド樹脂、酢酸ビニル樹脂、フェノール樹脂、オレフィン、エチレン−酢酸ビニル共重合樹脂、ポリビニルアセタール樹脂、天然ゴム、スチレン−ブタジエン共重合体、アクリルニトリル−ブタジエン共重合体、ポリエステルポリオール、ポリエーテルポリウレタンポリエール等の樹脂からなる群から少なくとも１種を選択して使用してよい。また、溶媒としては、水、アルコール類、エステル類、ケトン類、芳香族炭化水素系溶剤、脂肪族炭化水素系溶剤を用いてもよい。例えば、アルコール類としては、イソプロピルアルコール、メタノール、エタノール等を使用でき、エステル類としては酢酸エチル、ケトン類としてはメチルエチルケトンを使用できる。また、芳香族炭化水素系溶剤としては、トルエン、キシレン、エクソンモービル社製のソルベッソ１００、ソルベッソ１５０等を使用でき、脂肪族炭化水素系溶剤としてはヘキサン等を使用できる。なお、これらは例として挙げたものであり、その他、種々の印刷材料を使用できる。前記有機系の印刷材料は、透明板に塗布した後、溶媒を蒸発させて形成した樹脂の層により、印刷層が得られる。
【００６４】
印刷層に用いられるインキは、着色剤が含まれてもよい。着色剤としては、例えば、印刷層を黒色とする場合はカーボンブラック等の黒色の着色剤を使用できる。その他、所望の色に応じて適切な色の着色剤を使用できる。
【００６５】
本構成においては、印刷層を、屈曲ガラス１００の支持治具１０との接触位置に形成してもよい。その場合、屈曲ガラス１００の表面に傷や接触痕等が生じても、その部位に印刷層が形成されるため、仮に傷や接触痕等が生じていても視認できなくなる。
【００６６】
次に、アニール工程で屈曲ガラスを支持する支持治具の他の構成例について説明する。
【００６７】
＜支持治具の第２構成例＞
図６は屈曲ガラスを支持する支持治具の第２構成例の斜視図である。以下の説明において、共通する部材や部位に対して同一の符号を付与して、その説明を省略又は簡略化する。
【００６８】
本構成例の支持治具２０は、互いに平行に配置された一対の支持板２１Ａ，２１Ｂと、一対の支持板２１Ａ，２１Ｂ同士を連結する連結板２３と、支持板２１Ａ，２１Ｂ及び連結板２３を固定するベース板１４と、を備える。
【００６９】
支持板２１Ａ，２１Ｂは、上端部に円弧状の載置面２５が形成され、ベース板１４に垂直に立設される。載置面２５は、屈曲ガラス１００の長辺側の両端部の第１主面１０１を下方から支持する。この載置面２５は、屈曲ガラス１００の第１主面１０１と同じ曲面形状であり、屈曲ガラス１００のデザイン形状に対応して形成される。また、載置面２５は、デザイン形状を近似した形状であってもよい。
【００７０】
この支持板２１Ａ，２１Ｂも、第１構成例と同様に、屈曲ガラス１００の第１主面である第１主面１０１の長辺方向端部である最下位置よりも高い位置で第１主面１０１を支持する。
【００７１】
本構成の一対の支持板２１Ａ，２１Ｂは、複数のスリット２７が載置面２５側から鉛直方向に形成され、複数の支持片２８が立設された櫛歯状となっている。よって、支持板２１Ａ，２１Ｂの載置面２５は、複数の支持片２８によって複数の領域に分割され、スリット２７の領域分だけ屈曲ガラス１００との接触面積が小さくなる。これにより、屈曲ガラス１００と支持板２１Ａ，２１Ｂとの接触面積が、第１構成例の支持治具１０の場合よりも小さくなり、屈曲ガラス１００に載置面２５が及ぼす影響がより低減される。また、支持片２８の高さを適宜調整すれば、多様な屈曲ガラス１００の形状に低コストで且つ柔軟に対応できる。更に、予め高さなどを調整した支持片２８を組み合わせて支持板２１Ａ、２１Ｂとしてもよい。その他の構成及び作用は、第１構成例の支持治具１０と同様である。
【００７２】
＜支持治具の第３構成例＞
図７は屈曲ガラスを支持する支持治具の第３構成例の斜視図である。
本構成例の支持治具３０は、屈曲ガラス１００の第１主面１０１を下方から支持する一対の支持ピン３１Ａ，３１Ｂを有する連結板３３と、連結板３３を固定するベース板１４と、を備える。ベース板１４は、連結板３３が直立して固定できれば、短縮化又は省略できる。
【００７３】
支持ピン３１Ａ，３１Ｂは、屈曲ガラス１００の長辺方向の中間部を、短辺方向における両端部で支持する。つまり、一対の支持ピン３１Ａ，３１Ｂは、屈曲ガラス１００の第１主面１０１の最下位置となる長辺方向端部よりも高い位置で、屈曲ガラス１００を支持する。
【００７４】
本構成の支持治具３０は、支持ピン３１Ａ，３１Ｂの高さを調整して、屈曲ガラス１００の屈曲形状に合わせた支持が可能となる。
【００７５】
なお、屈曲ガラス１００の長辺方向の端部は、ベース板１４又は他の部材に軽く接触する状態とする。長辺方向の端部がベース板１４と接触すると、屈曲ガラス１００の支持姿勢が安定して保持される。
【００７６】
このような２点支持の支持治具３０によれば、屈曲ガラス１００の形状が、例えば、シリンドリカル形状等の単純形状であれば、比較的大きなサイズの屈曲ガラス１００であっても簡単な構成で支持できる。また、この支持治具３０によれば、屈曲ガラス１００の第１主面１０１への接触面積が第１，第２構成例の場合よりも更に小さくなり、ガラス表面の傷や接触痕等の発生を低減できる。また、支持治具３０の構成が簡素化され、コスト抑制効果が高められる。その他の構成及び作用は、第１構成例の支持治具１０と同様である。
【００７７】
＜支持治具の第４構成例＞
図８は屈曲ガラスを支持する支持治具の第４構成例の斜視図である。
本構成の支持治具４０は、ベース板１４と、ベース板１４に立設された複数のピン４３と、を備える。複数のピン４３の長さは、屈曲ガラス１００の第１主面１０１の形状に倣って、それぞれ異なる長さに調整されている。つまり、複数のピン４３は、屈曲ガラス１００の曲面形状をそれぞれ異なる位置で支持するように、高さが調整されている。
【００７８】
本構成の支持治具４０によれば、複数のピン４３の長さを調整すれば、各ピン４３の先端を、屈曲ガラス１００の３次元的な湾曲形状に応じて簡単に倣わせられる。そのため、屈曲ガラス１００の屈曲形状が、複数の異なる方向に湾曲した複曲形状や、凹凸を有する形状などと複雑であっても、ピン４３の簡単な長さ調整だけで、屈曲ガラス１００を、成形された形状のままで安定して支持できる。
【００７９】
＜支持治具の第５構成例＞
図９は屈曲ガラスを支持する支持治具の第５構成例の斜視図である。
本構成例の支持治具５０は、屈曲ガラス１００の第１主面１０１の形状に倣った形状を有する載置面５１を有する。この屈曲ガラス１００の載置面５１は、点又は線状の微小凸部が形成された凹凸面となっている。屈曲ガラス１００は、凹凸面にされた載置面５１に、点接触又は線接触で支持される。
【００８０】
載置面５１の凹凸面の形状は、上記の他、点状の微小凸部と線状の微小凸部とが混在していてもよい。また、隣接する微小凸部同士の最大間隔は、２〜５０ｍｍ、好ましくは５〜１５ｍｍがよい。最大間隔が狭いほど屈曲ガラス１００を安定支持できるが、狭すぎると接触面積が増加して、傷や跡の発生が懸念される。また、最大間隔が広いほど傷や跡の発生を抑制できるが、広すぎると屈曲ガラス１００の形状を維持したままの支持が困難になる。そのため、上記範囲に設定するのが好ましい。
【００８１】
本構成の支持治具５０によれば、屈曲ガラス１００の第１主面１０１の全面が、載置面５１と点接触又は線接触で支持される。このため、接触面積の増加を抑えつつ、屈曲ガラス１００の支持点の配置密度を増大できる。よって、支持治具５０は、屈曲ガラス１００が軟化しても、屈曲ガラス１００を自重によって変形させずに、常に安定して支持できる。また本構成の支持治具５０に、屈曲ガラス１００を載置可能な溝を載置面５１に形成してもよく、屈曲ガラス１００の端面を支持するような突き当て片を形成してもよい。
【００８２】
＜支持治具の第６構成例＞
図１０は屈曲ガラスを支持する支持治具の第６構成例の正面図（Ａ）と側面図（Ｂ）である。
本構成例の支持治具６０は、屈曲ガラス１００を傾斜して立てかけた状態で支持する。この支持治具６０は、ベース板６１と、ベース板６１に立設された支持ピン６３と、支持ピン６３の先端に設けられ屈曲ガラス１００を支持する支持面を有する支持部６５と、固定部材６７と、を備える。固定部材６７は、ベース板６１に固定され、屈曲ガラス１００の下端１００ａが係止される。なお、屈曲ガラス１００は、前述したような長辺が湾曲した形状に限らず、図１０に示すように、短辺が湾曲した形状であってもよい。
【００８３】
この屈曲ガラス１００は、凹状の第１主面１０１を下側に向けてベース板６１上に載置され、第１主面１０１の最下位置Ｐ１より上方となる高さ方向中間部が支持部６５に当接する。そして、屈曲ガラス１００の下端１００ａが固定部材６７によって倒れ止めされる。これにより、屈曲ガラス１００は固定部材６７と支持部６５に当接した状態で支持治具６０に支持される。
【００８４】
本構成の支持治具６０によれば、屈曲ガラス１００を立てかけた状態で支持するため、屈曲ガラス１００の水平面内の占有面積が小さくなる。そのため、一度に多数枚の曲面ガラスをアニール処理する場合に、スペース効率が向上して、加熱装置等の設備の小型化を図れる。
【００８５】
＜支持治具の第７構成例＞
図１１は屈曲ガラスを支持する支持治具の第７構成例の正面図（Ａ）と側面図（Ｂ）である。
本構成例の支持治具７０は、第６構成例の支持治具６０と同様に屈曲ガラス１００を傾斜して立てかけた状態で支持する。この支持治具７０は、ベース板７１と、ベース板７１に立設された支持ピン７３と、支持ピン７３の先端に設けられ水平方向に延設されるアーム部材７５と、アーム部材７５の両端に設けられ、屈曲ガラス１００を支持する支持面を有する一対の支持部７７Ａ，７７Ｂと、を備える。
【００８６】
屈曲ガラス１００は、凹状の第１主面１０１の背面側となる第２主面１０７を下側に向けて支持治具７０に支持される。そして、第２主面１０７の最下位置Ｐ１より上方となる高さ方向中間部に、一対の支持部７７Ａ，７７Ｂが当接することで、屈曲ガラス１００が立てかけられた状態で支持される。
【００８７】
本構成の支持治具７０によれば、凸状の第２主面１０７が一対の支持部７７Ａ，７７Ｂにより支持されることで、屈曲ガラス１００が安定して立てかけられる。
【００８８】
上記のように、各構成例で示す支持治具は、複雑な形状の屈曲ガラスや、設計寸法通りの高精度な形状が求められる屈曲ガラスのアニール処理にも好適に適用できる。
【００８９】
本発明により得られた屈曲ガラスは、内部の残留ひずみや残留応力を緩和され、さらに屈曲ガラスの端面付近も含め残留応力の均一化を達成できる。屈曲ガラスは最終的に車載表示装置のカバーガラスなどに使用されるとき、屈曲ガラスの端面付近と筐体等とを接着剤などを用いて固定することになる。車載表示装置のような車内の温度環境において接着剤が膨張収縮したり、屈曲ガラス自体が膨張収縮することで、屈曲ガラスの端面に不規則な外力が加わることがある。これにより屈曲ガラスの端面が損傷してしまうことが想定される。本発明により得られたガラスは端面付近も残留応力が緩和され、また均一となることから高強度かつ均質な高品質な屈曲ガラスが得られる。
【００９０】
また、従来は、次工程で面取工程や切断工程での加工において、屈曲ガラス内の残留応力や残留ひずみの分布により、損傷しやすく所望の加工を施せないことがあり、多量の不良品となっていたが、本実施形態ではこれを解決できる。また、残留応力があるガラスでは化学強化時に生じる圧縮応力などにより残留応力が影響を受け、化学強化が入りにくいという課題や、屈曲ガラスの形状が変形してしまうという課題があったが、本発明で得られた屈曲ガラスを化学強化すると、形状変形を抑制でき面内で均一に強化され、屈曲ガラスの強度を均質にできる。
【００９１】
屈曲ガラスの残留応力は、「主応力差Σ」という指標で評価できる。主応力差Σは屈曲ガラス面内の任意の点における積分値として、７ＭＰａ以下が好ましく、５ＭＰａ以下がより好ましく、３ＭＰａ以下がさらに好ましい。屈曲ガラスの端面近傍も屈曲部といったそれ以外の部位も主応力差Σを低く、かつ、同水準とでき、切断工程、面取工程、化学強化工程などを経て、高効率で高品質の屈曲ガラスを得られる。屈曲ガラスの主応力差Σの下限は特に制限はない。なお、ここで「屈曲ガラスの端面近傍」とは、端面からある範囲の無端帯状の領域を示し、例えば、１０ｍｍ以下の幅の領域とできる。
また、主応力差Σを端面近傍も屈曲部なども上限以下で、同水準となることで、形状等の歪みが少なくなり、例えば、後工程の化学強化処理により均質な強度を有する屈曲ガラスを得られる。
【００９２】
なお、「主応力差Σ」は以下のように求められる。屈曲ガラス等の被測定物の主面の任意の点で、位相差φを測定し、被測定物の光弾性定数Ｅで除することで、主応力差Σを求められる。この主応力差Σは、測定点における最大主応力σｍａｘの被測定物の厚さｔ方向積分値∫σｍａｘｄｔと、最小主応力積分値∫σｍｉｎｄｔとの差の絶対値を意味し、任意の点での応力分布を示唆する。位相差φは、例えば、フォトニックラティス社製のワイドレンジ複屈折評価システム（型番ＷＰＡ−１００）で測定でき、付属のソフトウェアＷＰＡ−ｖｉｅｗを使用することで主応力差Σを算出できる。
【００９３】
このように、本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００９４】
図示例の屈曲ガラスは、板面全体が単一の曲率で湾曲した形状であるが、これに限らず、少なくとも一部に屈曲部が存在する形状であってもよい。
【００９５】
屈曲部の曲率半径は、５０００ｍｍ以下が好ましく、４０００ｍｍ以下がより好ましく、２０００ｍｍ以下が更に好ましく、１０００ｍｍ以下が特に好ましい。本発明は寸法精度がより求められるような曲率半径が小さい屈曲部を有する屈曲ガラスに適している。屈曲部の曲率半径は１ｍｍ以上が好ましく、５ｍｍ以上がより好ましく、１０ｍｍ以上が更に好ましい。曲率半径が下限値以上であると、車載用表示装置等の最終製品に取り付けた屈曲の突起が緩やかになるため、耐衝撃性を確保できる。また、曲率半径が上限値以下であると、ディスプレイの視認性を確保できる。
【００９６】
屈曲部の曲げ深さは、５ｍｍ以上が好ましく、１０ｍｍ以上がより好ましく、２０ｍｍ以上が更に好ましく、３０ｍｍ以上が特に好ましい。本発明は寸法精度がより求められるような曲げ深さの深い屈曲部を有する屈曲ガラスに適している。屈曲部の曲げ深さは１０００ｍｍ以下が好ましく、８００ｍｍ以下がより好ましく、５００ｍｍ以下が更に好ましく、２００ｍｍ以下が特に好ましい。屈曲部の曲げ深さが下限値以上であると、車載用表示装置等の最終製品に取り付けた屈曲の突起が緩やかになるため、耐衝撃性を確保できる。また、屈曲部の曲げ深さが上限値以下であると、ディスプレイの視認性を確保できる。
ここで曲げ深さとは、屈曲部を有する基材の厚さ方向断面視において、２つの下端部を結ぶ線分と、この線分と平行となる直線のうち、屈曲部に接する接線との距離をいう。
【００９７】
屈曲ガラスの厚さ方向断面視において、屈曲部を形成する両端部のそれぞれの接線とその交点において形成される角を「開き角」とすると、開き角は４５°以上３１５°以下が好ましく、９０°以上２７０°以下がより好ましい。
【００９８】
屈曲ガラスは「ひねり構造」を有していてもよい。「ひねり」とは、屈曲部における曲率半径が一定である必要はなく、開き角が一定である必要もない、これら条件により得られる形状を示す。本発明によれば、ひねり構造のような複雑な形状を有する屈曲ガラスについても寸法精度よくアニール処理でき、これにより残留応力などを除去でき、寸法精度が高く、化学強化をしやすい複雑形状の屈曲ガラスが得られる。
【００９９】
被成形体である板状ガラスを成形して屈曲ガラスを得る成形工程において、使用できる成形法としては、真空成形法や圧空成形法などの差圧成形法、自重成形法、プレス成形法などがあり、成形後のガラス形状に応じて、所望の成形法が選択される。また上記方法に関して局所的な加熱によりガラスの一部を曲げる方法が選択できる。
【０１００】
差圧成形法は、板状ガラスを軟化させた状態で表裏面に差圧を与えて、板状ガラスを曲げて金型になじませて、所定の形状に成形する方法である。
真空成形法では、成形後の屈曲ガラスの形状に応じた所定の金型上に板状ガラスを設置し、板状ガラス上にクランプ金型を設置し、板状ガラスの周辺をシールする。その後、金型と板状ガラスとの空間をポンプで減圧することにより、板状ガラスの表裏面に差圧を与えて成形する。
圧空成形法では、成形後の屈曲ガラスの形状に応じた所定の金型上に板状ガラスを設置し、板状ガラス上にクランプ金型を設置し、板状ガラスの周辺をシールする。その後、板状ガラスの上面に対して圧力を圧縮空気によって付与し、板状ガラスの表裏面に差圧を与えて成形する。
なお、真空形成法と圧空成形法は互いに組み合わせて行ってもよい。
【０１０１】
自重成形法は、成形後の屈曲ガラスの形状に応じた所定の金型上に板状ガラスを設置した後、板状ガラスを加熱して軟化させて、重力により板状ガラスを曲げて金型になじませて、所定の形状に成形する方法である。
プレス成形法は、成形後の屈曲ガラスの形状に応じた所定の金型（下型、上型）間に板状ガラスを設置し、板状ガラスを軟化させた状態で、上下の金型間にプレス荷重を加えて、板状ガラスを曲げて金型になじませて、所定の形状に成形する方法である。
【０１０２】
上述の成形法のうち差圧成形法及び自重成形法は、屈曲ガラスを得る方法として特に好ましい。差圧成形法によれば、屈曲ガラスの第１主面及び第２主面のうち、第２主面は成形金型と接触せずに成形できるため、傷、へこみなどの凹凸状欠点を減らせる。したがって、第２主面を、組立体（アセンブリ）の外側の面、すなわち通常の使用状態において使用者が触れる面とすることが、視認性向上の観点から好ましい。
なお、成形後の屈曲ガラスの形状に応じて、上述の成形法のうち２種以上の成形法を併用してもよい。
【０１０３】
被成形体である板状ガラスや屈曲ガラス、屈曲ガラス物品（以下、被加工物と記載）に以下の工程・処理がなされてもよい。
【０１０４】
（研削・研磨加工工程）
被加工物の少なくとも一方の主面を研削・研磨加工を実施してもよい。成形時に使用する成形型に接触した第１主面を研磨することが好ましい。
【０１０５】
（表面処理工程）
被加工物について必要に応じて各種表面処理層を形成する工程を実施してもよい。表面処理層としては、防眩処理層、反射防止処理層、防汚処理層などが挙げられ、これらを併用してもよい。被加工物の第１主面又は第２主面のいずれの面でもよい。これらは成形工程後やアニール工程後に形成されることが好ましいが、防眩処理層については成形工程前でもよい。
【０１０６】
［防眩処理層］
防眩処理層とは主に反射光を散乱させ、光源の映り込みによる反射光の眩しさを低減する効果をもたらす層のことである。防眩処理層は被加工物の表面を加工して形成してもよく、別途堆積形成してもよい。防眩処理層の形成方法として、例えば、被加工物の少なくとも一部に化学的（例、エッチング）あるいは物理的（例、サンドブラスト）な方法で表面処理を施し、所望の表面粗さの凹凸形状を形成する方法を使用できる。また、形成方法として、被加工物の少なくとも一部に処理液を塗布あるいは噴霧して、板上に凹凸構造を形成してもよい。
更に熱的な方法により被加工物の少なくとも一部に凹凸構造を形成してもよい。
【０１０７】
［反射防止処理層］
反射防止処理層とは反射率低減の効果をもたらし、光の映り込みによる眩しさを低減する他、表示装置に使用した場合には、表示装置からの光の透過率を向上でき、表示装置の視認性を向上できる層のことである。
反射防止処理層が反射防止膜である場合、被加工物の第１主面又は第２主面に形成されることが好ましいが制限はない。反射防止膜の構成としては光の反射を抑制できれば限定されず、例えば、波長５５０ｎｍでの屈折率が１．９以上の高屈折率層と屈折率が１．６以下の低屈折率層とを積層した構成、もしくは膜マトリックス中に中空粒子や空孔を混在させた波長５５０ｎｍでの屈折率が１．２〜１．４の層を含む構成とできる。
【０１０８】
［防汚処理層］
防汚処理層とは表面への有機物、無機物の付着を抑制する層、又は、表面に有機物、無機物が付着した場合においても、ふき取り等のクリーニングにより付着物が容易に除去できる効果をもたらす層のことである。
防汚処理層が防汚膜として形成される場合、被加工物のいずれかの主面上又はその他表面処理層上に形成されることが好ましい。防汚処理層としては、防汚性を付与できれば限定されない。中でも含フッ素有機ケイ素化合物を加水分解縮合反応により得られる含フッ素有機ケイ素化合物被膜からなることが好ましい。
【実施例】
【０１０９】
次に、本発明の実施例について説明する。本発明は以下の実施例に限定されるものではない。例１は本発明の実施例、例２は比較例である。
【０１１０】
板には、厚さ２ｍｍで主面の大きさが６１０ｍｍ×２９４ｍｍ四角形の板状ガラス（ドラゴントレイル（登録商標）、旭硝子社製）を用い、以下の手順でそれぞれ屈曲ガラス板を得た。以下、当該ガラス板の一方の主面を第１主面、他方の主面を第２主面と称する。
【０１１１】
＜例１＞
板状ガラスに（１）予熱・成形工程、（２）アニール工程、（３）化学強化工程、の順に以下の手順で行った。
【０１１２】
（１）予熱・成形工程
板状ガラスを以下の手順で成形し、屈曲ガラスを得た。
まず、板状ガラスを搬送アームに載置し、この状態で板状ガラスを予熱炉に搬送した。予熱炉では板状ガラスの平衡粘度が約１０１２．５Ｐａ・ｓとなるように加熱した（予熱工程）。続いて、予熱した板状ガラスを搬送アームにて所望の屈曲ガラスが得られるような表面形状を有する下型上に載置し、この状態で板状ガラスを軟化炉に搬送した。軟化炉では板状ガラスの平衡粘度が約１０７．７Ｐａ・ｓ程度となるように加熱した。この状態で安定化した後、板状ガラスが自重で下型の表面形状に沿わせ成形した（成形工程）。これを約５℃／分程度で降温し（冷却工程）、所望の形状を有する屈曲ガラスを得た。この屈曲ガラスは、全体的に屈曲し、曲率半径が１０００ｍｍの屈曲部を有していた。なお、屈曲部の屈曲方向をＸ軸方向、Ｘ軸と直交し厚さ方向と平行となる方向をＺ軸方向、Ｘ軸とＺ軸と直交する方向をＹ軸方向とする。
【０１１３】
（２）アニール工程
続いて、得られた屈曲ガラスについて、以下の手順でアニール処理を実施した。得られた屈曲ガラスを、図７に示すような支持治具上に載置し、アニール炉内に搬送した。その後、加熱を開始し、平衡粘度が約１０１４Ｐａ・ｓ程度となるように、約１０℃／分で昇温した（アニール工程における加熱工程）。アニール炉内が所望の温度に安定した後、１５分間保持した（アニール工程における保温工程）後、これを約１０℃／分で降温し（徐冷工程）、アニールした屈曲ガラス物品を得た。
【０１１４】
（３）化学強化工程
アニールした屈曲ガラス物品を４５０℃に加熱して溶融させた硝酸カリウム塩に２時間浸漬しイオン交換処理した。その後、ガラス板を溶融塩より引き上げ、１時間で室温まで徐冷することで化学強化処理を行った。
更に、この屈曲ガラス物品をアルカリ溶液（商品名：サンウォッシュＴＬ−７５、ライオン社製）に４時間浸漬してアルカリ処理を施した。
【０１１５】
以上より、同条件にて５枚の屈曲ガラス物品を得た（ガラスサンプルＡ）。
【０１１６】
＜例２＞
（２）アニール工程を実施せず、それ以外については例１と同様の手順で、板状ガラスに（１）予熱・成形工程、及び（３）化学強化工程を実施した。以上より、同条件にて５枚の屈曲ガラスを得た（ガラスサンプルＢ）。
【０１１７】
［評価方法］
各種評価は以下に示す分析方法により行った。
〔ガラスの評価：表面圧縮応力（ＣＳ）及び表面圧縮応力層の深さ（ＤＯＬ）〕
ガラスサンプルの表面圧縮応力（ＣＳ）及び表面圧縮応力層の深さ（ＤＯＬ）（以降、応力分布と記載）は、折原製作所社製のガラス表面応力計装置（ＦＳＭ−６０００ＬＥ）により測定した。
ＣＳ及びＤＯＬの測定はガラスサンプル面内において中心付近及び左右端面付近の、計３点について実施した。ＤＯＬについては面内のバラつきを示す面内平均偏差σ及びＤＯＬ面内平均値に対する面内平均偏差σの割合として求められる変動割合も算出した。
【０１１８】
以上の結果を表１に示した。同条件で作製した複数のガラスサンプルについては、例えばガラスサンプルＡの１枚目、２枚目をそれぞれＡ−１、Ａ−２のように表記した。
【０１１９】
【表１】
2018048064.tif 000003
【０１２０】
〔ガラスの評価：主応力差〕
ガラスサンプルの主応力差は、フォトニックラティス社製のワイドレンジ複屈折評価システム（型番ＷＰＡ−１００）により測定した。
主応力の測定はガラスサンプル面内において、ガラスサンプルの主面のうち、下型と接触していない面について測定を実施した。測定はＸ軸方向とＹ軸方向での主応力差をそれぞれ１００ｍｍの測定長で実施した。ガラスサンプルＡのうちＡ−１を、ガラスサンプルＢのうちＢ−１について測定を実施し、その結果を図１２に示した。
【０１２１】
図１２に示すように、アニール処理したガラスサンプルＡでは主応力差が、Ｘ軸方向及びＹ軸方向ともに５ＭＰａ以下となった。一方で、アニール処理を実施していないガラスサンプルＢでは、主応力差がＸ軸方向及びＹ軸方向ともに１０ＭＰａ程度と高く、また測定箇所によるバラつきも大きかった。このことから、アニール処理により面内の残留応力が全面的に除去できたことが分かった。
【０１２２】
ガラスサンプルＡでは圧縮応力層深さＤＯＬの面内バラつきを小さくできた。これは面内の残留応力を均一に除去できたためである。
また、表１に示すようにガラスサンプルＡは、ガラスサンプルＢよりも表面圧縮応力ＣＳが高くなった。これは、ガラスサンプルＢは化学強化工程でイオン交換処理を実施してもガラスサンプルＢに残存していた残留応力が緩和し、これに伴い化学強化層の残留応力も緩和するため、表面圧縮応力ＣＳの値が低くなったと考えられる。なお、得られたガラスサンプルＡのヤング率は全て５０ＧＰａ以上と高い値であった。
以上より、高温での加熱処理を行った屈曲ガラスに残留した残留応力をアニール処理により除去でき、緩和しにくい均質な化学強化層を形成した屈曲ガラス物品が得られた。
【０１２３】
以上の通り、本明細書には次の事項が開示されている。
（１）  第１主面と第２主面と端面とを有する屈曲ガラスに、熱処理を実施する熱処理工程を含む屈曲ガラス物品の製造方法であって、
前記熱処理工程において、前記屈曲ガラスはいずれか一方の主面を下側にして支持治具に支持され、
前記支持治具は、いずれか一方の主面の最下位置よりも高い位置で、いずれか一方の主面又は端面の少なくとも一部を支持する、ことを特徴とする屈曲ガラス物品の製造方法。
この屈曲ガラス物品の製造方法によれば、屈曲ガラスの変形を抑制しつつ、熱処理できる。
【０１２４】
（２）  前記熱処理工程が、アニール工程である、（１）に記載の屈曲ガラス物品の製造方法。
この屈曲ガラス物品の製造方法によれば、アニール処理中の屈曲ガラスの変形を抑制しつつ、アニール処理によって屈曲ガラス内部の残留ひずみや残留応力を除去できる。
【０１２５】
（３）  板状ガラスを成形型に接触させて前記屈曲ガラスを得る成形工程を更に有し、
前記熱処理工程において、前記屈曲ガラスにおける成形型に接触していた面を前記支持治具に支持させる、（１）又は（２）に記載の屈曲ガラス物品の製造方法。
この屈曲ガラス物品の製造方法によれば、後工程において主面を研磨・研削する場合、第１面について重点的に研磨をすればよいなど、後工程負荷を低減できる。
【０１２６】
（４）  前記熱処理工程は、前記成形工程において前記屈曲ガラスが、平衡粘性が１０１２．５Ｐａ・ｓから、１０２０Ｐａ・ｓまでの領域を、５℃／分以上の冷却速度で冷却された後に実施する、（３）に記載の屈曲ガラス物品の製造方法。
この屈曲ガラス物品の製造方法によれば、熱処理工程前に、屈曲ガラスが５℃／ｍｉｎ以上の速い冷却速度で冷却され、屈曲ガラス内部に残留ひずみや残留応力が生じていても、容易に残留ひずみや残留応力を除去できる。
【０１２７】
（５）  前記熱処理工程は、前記屈曲ガラスを平衡粘性が１０１２．５〜１０１７Ｐａ・ｓの範囲になるまで加熱する、（１）〜（４）のいずれか一つに記載の屈曲ガラス物品の製造方法。
この屈曲ガラス物品の製造方法によれば、屈曲ガラス内部の残留ひずみや残留応力をより確実に除去できる。
【０１２８】
（６）  前記熱処理工程は、前記屈曲ガラスを所望の温度に加熱する加熱工程と徐冷工程とを含む（１）〜（５）のいずれか一つに記載の屈曲ガラス物品の製造方法。
この屈曲ガラス物品の製造方法によれば、アニール温度に加熱された後、徐冷されるので、屈曲ガラス内の残留ひずみや残留応力の発生を抑制できる。
【０１２９】
（７）  前記徐冷工程後、前記屈曲ガラスの少なくとも一部を面取りする面取工程を有する、（６）に記載の屈曲ガラス物品の製造方法。
この屈曲ガラス物品の製造方法によれば、面取加工により屈曲ガラスの縁部を滑らかにできる。また、縁部の微細な傷を除去できる。
【０１３０】
（８）  前記面取工程は、前記屈曲ガラスの前記端面を面取りする、（７）に記載の屈曲ガラス物品の製造方法。
この屈曲ガラス物品の製造方法によれば、端面が滑らかとなって屈曲ガラスの寸法精度が高められ、また、操作者のハンドリング性を向上できる。よって、屈曲ガラスの商品価値を向上できる。
【０１３１】
（９）  前記徐冷工程後、前記屈曲ガラスの少なくとも一部を切断する切断工程を有する、（６）〜（８）のいずれか一つに記載の屈曲ガラス物品の製造方法。
この屈曲ガラス物品の製造方法によれば、設計形状に合わせて、屈曲ガラスの外観や寸法を調整できる。
【０１３２】
（１０）  前記切断工程は、前記屈曲ガラスの前記端面を含む周縁部を切断する、（９）に記載の屈曲ガラス物品の製造方法。
この屈曲ガラス物品の製造方法によれば、例えば、アニール処理の際、支持治具により保持されて屈曲ガラスの表面に傷や接触痕等が生じた場合でも、この傷や接触痕等を生じた周縁部を除去できる。
【０１３３】
（１１）  第１主面と第２主面と端面とを有し、少なくとも一部に屈曲部を備えた屈曲ガラス物品であって、
前記屈曲ガラス物品は化学強化ガラスを備え、
前記第１主面又は前記第２主面における、圧縮応力深さＤＯＬの面内平均値に対する、ＤＯＬの面内平均偏差の割合として求められる変動割合が３％以下である屈曲ガラス物品。
この屈曲ガラス物品は、圧縮応力の面内偏差が小さく、均質な強度が得られる。
【０１３４】
（１２）  前記いずれかの主面において積分された主応力差が５ＭＰａ以下である、（１１）に記載の屈曲ガラス物品。
この屈曲ガラス物品は、画像の乱れが小さく綺麗であり、かつ長期的な破損を防ぐことができる。
【０１３５】
（１３）  第１主面と第２主面と端面とを有し、少なくとも一部に屈曲部を備えた屈曲ガラス物品であって、
前記端面近傍のいずれかの主面において積分された主応力差が５ＭＰａ以下であることを特徴とする、屈曲ガラス物品。
この屈曲ガラス物品は、切断工程、面取工程、化学強化工程などを経て、損傷などを抑制でき高効率で高品質となる。
【０１３６】
（１４）  前記屈曲部のいずれかの主面において積分された主応力差が５ＭＰａ以下である、（１３）に記載の屈曲ガラス物品。
この屈曲ガラス物品は、屈曲部も端面付近も低い主応力差で均一となり、歪みが少なくなる。
【０１３７】
（１５）  化学強化ガラスを備える、（１３）または（１４）に記載の屈曲ガラス物品。
この屈曲ガラス物品は、機械的強度の高い屈曲ガラス物品が得られる。
【０１３８】
（１６）  ヤング率が４５ＧＰａ以上である、（１１）〜（１５）のいずれか一つに記載の屈曲ガラス物品。
この屈曲ガラス物品は、均質な強度が得られ設計通りの形状が得られる。
【０１３９】
（１７）  ヤング率が９０ＧＰａ以下である、（１１）〜（１６）のいずれか一つに記載の屈曲ガラス物品。
この屈曲ガラス物品は、押圧などでガラスに負荷がかかっても変形を抑制でき、ガラスの形状精度を維持できる。
【０１４０】
（１８）  前記屈曲部の曲率半径が５０００ｍｍ以下である、（１１）〜（１７）のいずれか一つに記載の屈曲ガラス物品。
この屈曲ガラス物品は、曲率半径が小さい屈曲部を有するが、アニール処理により残留応力などを除去でき、寸法精度が高い状態で維持でき、均一な化学強化をしやすくなる。
【０１４１】
（１９）  前記屈曲部がひねり構造を有する、（１１）〜（１８）のいずれか一つに記載の屈曲ガラス物品。
この屈曲ガラス物品は、ひねり構造のような複雑な形状を有するが、アニール処理により残留応力などを除去でき、寸法精度が高い状態で維持でき、均一な化学強化をしやすくなる。
【符号の説明】
【０１４２】
１０，２０，３０，４０，５０，６０，７０  支持治具
１５，５１  載置面（支持部）
６５，７７Ａ，７７Ｂ  支持部
１００  屈曲ガラス
１０１  第１主面
１０３  周縁部
１０５  端面
【図１】
2018048064.tif 000004
【図２】
2018048064.tif 000005
【図３】
2018048064.tif 000006
【図４】
2018048064.tif 000007
【図５】
2018048064.tif 000008
【図６】
2018048064.tif 000009
【図７】
2018048064.tif 000010
【図８】
2018048064.tif 000011
【図９】
2018048064.tif 000012
【図１０】
2018048064.tif 000013
【図１１】
2018048064.tif 000014
【図１２】
2018048064.tif 000015